(57)【要約】【課題】本発明は、封止材に付与された機能を維持できる期間が長くなることで、結果的に優れた太陽電池モジュールとすることのできる太陽電池モジュール用封止材シート、及び該太陽電池モジュール用封止材シートを用いた太陽電池モジュールの提供を目的とする。【解決手段】透明樹脂基材に発光剤と紫外線吸収剤とを含む封止材シートであって、前記紫外線吸収剤は前記透明樹脂基材１００質量部に対し、０．２質量部以上１．０質量部以下であることを特徴とする太陽電池モジュール用封止材シートとした。【選択図】  図２
2011238639.tif 000002
【特許請求の範囲】
【請求項１】
透明樹脂基材に発光剤と紫外線吸収剤とを含む封止材シートであって、前記紫外線吸収剤は前記透明樹脂基材１００質量部に対し、０．２質量部以上１．０質量部以下であることを特徴とする太陽電池モジュール用封止材シート。
【請求項２】
前記発光剤は吸収した光をより波長の長い光に変換する発光剤であって、波長４００ｎｍ以上６００ｎｍ以下の範囲に吸収極大を有し、波長５００ｎｍ以上１０００ｎｍ以下の範囲に発光極大を有することを特徴とする請求項１記載の太陽電池モジュール用封止材シート。
【請求項３】
光電変換セルと、前記光電変換セルを封止する封止材層と、前記封止材層の表面側を保護する表面保護部材と、前記封止材層の裏面側を保護する裏面保護部材と、を有し、前記封止部材層が、請求項１または２に記載の太陽電池モジュール用封止材シートにより形成されている太陽電池モジュール。
【発明の詳細な説明】
【技術分野】
【０００１】
本発明は、太陽電池モジュール用封止材シート及び太陽電池モジュールに関する。
【背景技術】
【０００２】
太陽電池は、太陽光を利用するクリーンな発電技術として注目を集めている。太陽電池には、結晶シリコン、非結晶シリコン、化合物半導体、有機色素等を用いる、多様な方式が存在する。なかでも、結晶シリコン系太陽電池は、耐候性、耐久性に優れ、比較的高い光電変換効率を有している。しかし、結晶シリコン系太陽電池においても光電変換効率はいまだ充分とはいえず、また製造コストも高い。そのため、太陽電池は、初期投資に対して発電コストを回収するまでに非常に長い歳月がかかることから、本格的な普及には至っていない。
【０００３】
一方、結晶シリコン系太陽電池は、一般的に近赤外線に代表される長波長の光に対して感度が高いが、紫外線に代表される短波長の光に対して感度が低い。具体的には、波長４００〜１３００ｎｍの光が利用され、特に波長９００〜１０００ｎｍの光に対する感度が高い。そのため、結晶シリコン系太陽電池では、紫外線は発電にほとんど利用されていなかった。そこで、光電変換効率を向上させるものとして、下記の太陽電池モジュールが提案されている。
（１）波長５００ｎｍ未満の光を吸収し、波長５００〜１０００ｎｍの光線を発する希土類錯体、又は有機蛍光体を含む封止材を用いることで、波長５００ｎｍ未満の光線を光電変換に利用する太陽電池モジュール（例えば、特許文献１）。
【先行技術文献】
【特許文献】
【０００４】
【特許文献１】特開２００６−３０３０３３号公報
【発明の概要】
【発明が解決しようとする課題】
【０００５】
しかし、本発明者が検討したところ、太陽電池モジュール（１）は波長４００ｎｍ以下の光を利用できるにもかかわらず、添加された蛍光体なとの発光剤の寿命が一年程度と短いため、光電変換効率向上効果は限定的である事がわかった。
本発明は、封止材に付与された機能を維持できる期間が長くなることで、結果的に優れた太陽電池モジュールとすることのできる太陽電池モジュール用封止材シート、及び該太陽電池モジュール用封止材シートを用いた太陽電池モジュールの提供を目的とする。
【課題を解決するための手段】
【０００６】
本発明は、前記課題を解決するために以下の構成を採用した。
［１］透明樹脂基材に発光剤と紫外線吸収剤とを含む封止材シートであって、前記紫外線吸収剤は前記透明樹脂基材１００質量部に対し、０．２質量部以上１．０質量部以下であることを特徴とする太陽電池モジュール用封止材シート。
［２］光電変換セルと、前記光電変換セルを封止する封止材層と、前記封止材層の表面側を保護する表面保護部材と、前記封止材層の裏面側を保護する裏面保護部材と、を有し、前記封止部材層が、前記［１］に記載の太陽電池モジュール用封止材シートにより形成されている太陽電池モジュール。
【発明の効果】
【０００７】
本発明の太陽電池モジュール用封止材シートは、封止材に付与された機能を維持できる期間（寿命）を伸ばすことができた。特に、太陽電池モジュールの光電変換効率の向上効果を長期にわたって維持することの可能な太陽電池モジュール用封止材シートを提供することができる。
また、本発明の太陽電池モジュールは、本発明の太陽電池モジュール用封止材シートを用いることで、優れた光電変換効率を長期にわたって維持することができる。
【図面の簡単な説明】
【０００８】
【図１】本発明の太陽電池モジュール用封止材シートの実施形態の一例を示した断面図である。
【図２】本発明の太陽電池モジュールの実施形態の一例を示した断面図である。
【図３】図２の太陽電池モジュールの製造方法の一工程を示した断面図である。
【図４】本発明の太陽電池モジュールの他の実施形態例を示した断面図である。
【図５】図４の太陽電池モジュールの製造方法の一工程を示した断面図である。
【図６】実施例で評価に用いた擬似モジュールを示す模式図である。
【発明を実施するための形態】
【０００９】
＜太陽電池モジュール用封止材シート＞
本発明の太陽電池モジュール用封止材シート（以下、「封止材シート」という。）は、太陽電池モジュールにおいて光電変換セルを封止する封止材層の形成に用いるシートである。以下、本発明の封止材シートの実施形態の一例を示して詳細に説明する。本実施形態の封止材シート１Ａは、図１に示すように、透明樹脂基材２に発光剤３が分散されている。
【００１０】
［発光剤］
発光剤３は、蛍光やりん光を発する物質であり、好ましくは吸収した光を、より波長の長い光に変換して発することのできる物質がよい。特に波長４００〜６００ｎｍの範囲内に吸収極大を有し、波長５００〜１０００ｎｍの範囲内に発光極大を有する発光剤が好ましい。
波長４００ｎｍ以上の範囲内に吸収極大を有する発光剤であれば、同時に添加される紫外線吸収剤と吸収波長が競合することなく、紫外領域の光線を除去することによる恩恵を最大に享受できるからである。また、６００ｎｍ以下の範囲内に吸収極大を有し、波長５００〜１０００ｎｍの範囲内に発光極大を有することで、結晶シリコン型の光電変換セルでは利用できない波長の光を効率よく発電に利用できる。
【００１１】
このような発光剤３としては、下記発光剤（ａ）〜（ｄ）が挙げられる。
発光剤（ａ）：波長４００〜６００ｎｍの範囲内に吸収極大を有し、波長５００〜１０００ｎｍの範囲内に発光極大を有する有機蛍光体。
発光剤（ｂ）：波長４００〜６００ｎｍの範囲内に吸収極大を有し、波長５００〜１０００ｎｍの範囲内に発光極大を有する金属錯体。
発光剤（ｃ）：波長４００〜６００ｎｍの範囲内に吸収極大を有し、波長５００〜１０００ｎｍの範囲内に発光極大を有する半導体ナノ粒子。
発光剤（ｄ）：波長４００〜６００ｎｍの範囲内に吸収極大を有し、波長５００〜１０００ｎｍの範囲内に発光極大を有する無機蛍光体。
【００１２】
発光剤（ａ）としては、例えば、ローダミンＢ、ローダミン６Ｇ、ビオラントロン誘導体（１６，１７−ジヒドロキシビオラントロン（１６，１７−Ｄｉｈｙｄｒｏｘｙ  ｖｉｏｌａｎｔｈｒｏｎｅ）等。）、ペリレン誘導体（ベンゾ［ｇｈｉ］ペリレン（Ｂｅｎｚｏ［ｇｈｉ］ｐｅｒｙｌｅｎｅ）等。）、クマリン誘導体（７−ジメチルアミノ−４−トリフルオロメチル−２Ｈ−１−ベンゾピラン−２−オン（７−（ｄｉｍｅｔｈｙｌａｍｉｎｏ）−４−（ｔｒｉｆｌｕｏｒｏｍｅｔｈｙｌ）−２Ｈ−１−ｂｅｎｚｏｐｙｒａｎ−２−ｏｎｅ）等。）、キサンチン誘導体（１，３，７−トリメチルキサンチン（１，３，７−ｔｒｙｍｅｔｈｙｌｘａｎｔｈｉｎｅ）等。）、チオキサンチン誘導体（２−チオキサンチン（２−Ｔｈｉｏｘａｎｔｉｎｅ）等。）、ピラントロン誘導体、フラバトロン誘導体、アントラセン誘導体（１，５−ジブロモアントラセン（１，５−Ｄｉｂｒｏｍｏａｎｔｈｒａｃｅｎｅ）等。）、ナフタルイミド誘導体、ナフトラクタム誘導体等が挙げられる。
発光剤（ａ）は、１種を単独で使用してもよく、２種以上を併用してもよい。
【００１３】
発光剤（ｂ）としては、例えば、［Ｔｂ（ａｃａｃ）３］ｄｐｐｈｅｎ、［Ｔｂ（ａｃａｃ）３］ｐｈｅｎ、［Ｔｂ（ＴＦＡ）３］ｄｍｂｐｙ、［Ｔｂ（ＴＦＡ）３］ｔｍｐｈｅｎ、［Ｔｂ（ＴＦＡ）３］ｄｐｂｐｙ、［Ｅｕ（ＴＦＡ）３］ｔｍｐｈｅｎ、［Ｅｕ（ＴＦＡ）３］ｐｈｅｎ、［Ｅｕ（ＦＯＤ）３］ｂｐｙ、Ｉｒ（ｐｐｙ）３、［Ｉｒ（ｄｑｎ）３］（ＰＦ６）３、［Ｉｒ（ｄｐｐｈｅｎ）３］（ＰＦ６）３、［Ｒｕ（ｄｐｐｈｅｎ）３］（ＰＦ６）２、［Ｒｕ（ｄｐｂｐｙ）３］（ＰＦ６）２、［Ｒｕ（ｄｍｂｐｙ）３］（ＰＦ６）２等が挙げられる。
発光剤（ｂ）は、１種を単独で使用してもよく、２種以上を併用してもよい。
【００１４】
発光剤（ｃ）としては、例えば、ＺｎＳ、ＺｎＳｅ、ＺｎＴｅ、ＣｄＳ、ＣｄＴｅ、ＣｄＳｅ等が挙げられる。
発光剤（ｃ）は、１種を単独で使用してもよく、２種以上を併用してもよい。
【００１５】
発光剤（ｄ）としては、例えば、ＺｎＳ：Ａｌ、ＺｎＯ：Ｚｎ、Ｙ２Ｏ２Ｓ：Ｅｕ、Ｃａ３Ｓｃ２Ｓｉ３Ｏ１２：Ｃｅ、ＳｒＧａ２Ｓ４：Ｅｕ、Ｙ３（Ａｌ，Ｇａ）５Ｏ１２：Ｃｅ等が挙げられる。
発光剤（ｄ）は、１種を単独で使用してもよく、２種以上を併用してもよい。
【００１６】
発光剤３は、前記発光剤（ａ）〜（ｄ）のいずれか１種のみを用いてもよく、２種以上を併用してもよい。
発光剤３としては、透明樹脂基材２との相溶性の点から、発光剤（ａ）が好ましく、ローダミンＢ、ローダミン６Ｇが特に好ましい。
【００１７】
封止材シート１Ａ中の発光剤３の含有量は、透明樹脂基材２の１００質量部に対して、０．１質量部以上１．０質量部以下が好ましく、０．２質量部以上０．５質量部以下がより好ましい。発光剤３の含有量が透明樹脂基材２の１００質量部に対して０．１質量部以上であれば、太陽電池モジュールにおいて光電変換に利用する波長５００〜１０００ｎｍの光が多くなり、光電変換効率が向上する。発光剤３の含有量が透明樹脂基材２の１００質量部に対して１．０質量部以下であれば、太陽電池モジュールにおいて封止材層を透過する光の量が減少して光電変換効率が低下することを抑制しやすい。
【００１８】
［紫外線吸収剤］
本発明の太陽電池モジュール用封止材シートは、樹脂の劣化、発光剤の分解を防止するために紫外吸収剤を含む。特に封止材に添加された発光剤の分解を抑え、高い光電変換効率を長く保つために紫外線吸収剤は必要である。
紫外線吸収剤としては、２−（５−メチル−２−ヒドロキシフェニル）ベンゾトリアゾール、２−（３−ｔ−ブチル−５−メチル−２−ヒドロキシフェニル）−５−クロロベンゾトリアゾール、２−（４，６−ジフェニル−１，３，５−トリアジン−２−イル）−５−［（ヘキシル）オキシ］−フェノール、２，４−ジヒドロキシベンゾフェノン、２−ヒドロキシ−４−ｎ−オクチルオキシベンゾフェノン等が挙げられ、太陽電池の発電に利用できる光を最も吸収しにくい２−ヒドロキシ−４−ｎ−オクチルオキシベンゾフェノンが特に好ましい。
【００１９】
封止材シート中の紫外線吸収剤の含有量は、透明樹脂基材２の１００質量部に対して、０．２質量部以上１．０質量部以下が好ましく、０．２質量部以上０．５質量部以下がより好ましい。紫外線吸収剤の含有量が透明樹脂基材２の１００質量部に対して０．２質量部以上であれば蛍光体の耐光性が強まり、０．５質量部以下なら透過光を阻害しない。
【００２０】
［透明樹脂基材］
透明樹脂基材２の材料としては、封止材シートに通常用いられる透明性の高い公知の樹脂を用いることができる。具体的には、厚み０．５ｍｍにおける波長５５０ｎｍの光の透過率が９０％以上の樹脂が好ましい。
透明樹脂基材２の材料の具体例としては、例えば、ポリエチレン、ポリプロピレン等のポリオレフィン；アイオノマー；エチレン−酢酸ビニル共重合体（以下、「ＥＶＡ」という。）；ポリフッ化ビニル；ポリ塩化ビニル、又は、これらの共重合体が挙げられる。なかでも、透明性に優れ、安価である点から、ＥＶＡが好ましい。
【００２１】
透明樹脂基材２には、透明性を損なわない範囲で強度を高めることを目的として、架橋剤が添加されていてもよい。
架橋剤としては、１，１−ジ（ｔ−ブチルパーオキシ）シクロヘキサン、１，１−ジ（ｔ−ヘキシルパーオキシ）シクロヘキサン、ｎ−ブチル−４，４−ジ−（ｔ−ブチルパーオキシ）バレレート、ｔ−ブチルパーオキシ−３，５，５−トリメチルヘキサノエート、２，５−ジメチル−２，５−ジ（ｔ−ブチルパーオキシ）ヘキサン、ｔ−ブチルクミルパーオキシド、２，２−ジ−（ｔ−ブチルパーオキシ）ブタン等が挙げられる。
【００２２】
また、透明樹脂基材２には、前記架橋剤の他に、架橋反応を促進する架橋助剤が添加されてもよい。架橋助剤としては、トリアリルイソシアヌレート、ジアリルフタレート、トリアリルシアヌレート等が挙げられる。
【００２３】
また、透明樹脂基材２には、密着性の向上のためにシランカップリング剤が添加されていてもよい。シランカップリング剤としては、γ−メタクリロキシプロピルトリメトキシシラン、トリメトキシプロピルシラン、トリメトキシメチルシラン、ビニルトリメトキシシラン、ビニルトリエトキシシラン、トリクロロプロピルシラン、トリエトキシフェニルシラン等が挙げられる。
【００２４】
また、透明樹脂基材２には、熱安定性の向上のために酸化防止剤が添加されていてもよい。酸化防止剤としては１，６−ヘキサンジオール−ビス［３−（３，５−ジ−ｔ−ブチル−４−ヒドロキシフェニル）プロピオネート］、ペンタエリスリチル−テトラキス［３−（３，５−ジ−ｔ−ブチル−４−ヒドロキシフェニル）プロピオネート］、トリス（２，４−ジ−ｔ−ブチルフェニル）フォスファイト、２，４−ビス−（ｎ−オクチルチオ）−６−（４−ヒドロキシ−３，５−ジ−ｔ−ブチルアニリノ）−１，３，５−トリアジン等が挙げられる。
【００２５】
封止材シート１Ａの製造方法としては、透明樹脂基材に発光剤を配合した樹脂組成物を、Ｔダイ法、カレンダー法等の樹脂成形方法により製膜する方法を用いることができる。また、製膜工程において、熱溶融した状態の封止材シート１Ａを、凹凸パターンが施されているロールに通し、封止材シート１Ａの片面もしくは両面に該ロールの凹凸パターンを転写させるエンボス加工を施してもよい。
【００２６】
以上説明した本発明の封止材シートは太陽電池モジュールの光電変換効率向上効果を長期利用することができる。
従来の特許文献１の太陽電池モジュールでは、光電変換効率を向上させる目的で、封止材に、波長５００ｎｍ以下の光を吸収して波長５００〜１０００ｎｍの光を発する希土類錯体が配合されている。しかし、本発明者が検討したところ、このような発光材料を使用した太陽電池モジュールでは発光剤の寿命が短く、短期間の使用に限られることが判明した。理由としては、該希土類錯体発光剤は樹脂中では耐光性が低く、樹脂中を透過する紫外光により分解が容易に進行するためと考えられる。
これに対し、本発明の封止材シートは、発光剤に加えて紫外線吸収剤を所定の割合（透明樹脂基材１００質量部に対し、０．２質量部以上１．０質量部以下）で含む。すなわち、紫外線吸収剤によって発光剤の分解を抑えることができるので、発光剤の寿命が延び、結果として高い光電変換効率を長期にわたって保つことができる。
【００２７】
さらに、発光剤として、波長４００〜６００ｎｍの光を吸収し、より波長の長い波長５００〜１０００ｎｍの光に変換する発光剤を使用することで、波長４００ｎｍ未満の紫外域の光線は紫外線吸収剤によって吸収させ、発光剤に悪影響を及ぼすのを防ぎ、かつ、可視域の短波長側の光線はより波長の長い光線に変換することで光電変換効率の向上に寄与させることができる。すなわち、４００ｎｍ未満の紫外領域に吸収極大を有する紫外線吸収剤と、４００ｎｍ以上６００ｎｍ以下の波長域に吸収極大を有する発光剤を組み合わせ、かつ紫外線吸収剤の添加量を所定の範囲とするとで、より高い光電変換効率向上効果を、長期にわたって維持することができる。
【００２８】
＜太陽電池モジュール＞
本発明の太陽電池モジュールは、光電変換セルと、前記光電変換セルを封止する封止材層と、前記封止材層の表面側を保護する表面保護部材と、前記封止材層の裏面側を保護する裏面保護部材とを有し、前記封止材層が、前述した本発明の封止材シートにより形成されているモジュールである。
以下、本発明の太陽電池モジュールの実施形態の一例を示して詳細に説明する。
【００２９】
［第１実施形態］
本実施形態の太陽電池モジュール１０は、図２に示すように、光電変換セル４、４と、光電変換セル４、４を封止する封止材層１１と、封止材層１１の表面側を保護する表面保護部材５と、封止材層１１の裏面側を保護する裏面保護部材６とを有する。
太陽電池モジュール１０における封止材層１１は、光電変換セル４、４の受光面側に前述した封止材シート１Ａ、裏面側に発光剤が配合されていない封止材シート１Ｂが積層され、光電変換セル４、４を封止している。封止材シート１Ｂは、公知の封止材シートが使用でき、例えば、発光剤を配合しない以外は封止材シート１Ａと同じ組成の封止材シートが使用できる。
【００３０】
光電変換セル４は、光電効果により受光面に入射した光を電気に変換する機能を有するセルである。光電変換セル４は、太陽電池モジュール１０内において複数個（図２では２つ）が電極（図示省略）によって接続されている。
光電変換セル４、４の材料としては、結晶系シリコンが挙げられる。なかでも、製造の簡便さとコスト面から、多結晶シリコンが特に好ましい。
【００３１】
表面保護材５としては、耐久性、耐候性、透明性に優れたものが好ましく、例えば、ガラス板、ポリエチレンテレフタレート等の樹脂シート等が挙げられる。また、ポリカーボネート等の樹脂シートを用いてもよい。表面保護部材５の厚さは、０．５〜５．０ｍｍが好ましい。
【００３２】
裏面保護部材６としては、耐久性、耐候性に優れたものが好ましく、例えば、ポリエチレンテレフタレート、ポリビニルフロライド、ＥＶＡ等の樹脂シート、及びそれらの積層体が挙げられる。また、前記樹脂シートや積層体には、水蒸気バリア性、酸素バリア性を付与するバリア層を積層してもよい。裏面保護部材６の厚さは、０．１〜１．０ｍｍが好ましい。
【００３３】
太陽電池モジュール１０において、封止材シートの透明樹脂基材としてＥＶＡを用いた場合、真空状態で加熱加圧した後の封止材層１１におけるＥＶＡの架橋率は、７０％以上であることが好ましい。
該架橋率は、加熱加圧した後に、太陽電池モジュール１０の封止材層１１を引き剥がし、その１ｇをキシレン１００ｃｃに浸漬して、１２時間、１１０℃で溶融させ、非溶融成分の質量を測定し、下記式の質量比を算出することにより求められる。
（架橋率）＝［非溶融成分の質量（ｇ）／溶融前の質量（１ｇ）］×１００
【００３４】
また、太陽電池モジュール１０における保護部材（表面保護部材５、裏面保護部材６）と封止材層１１の密着強度は、３０Ｎ／１５ｍｍ以上が好ましい。密着強度は、下記測定方法により測定される。
裏面保護部材６、封止材シート１Ａ、封止材シート１Ｂ、表面保護部材５をこの順に重ね合わせ、１５０℃で１０分間、１０１３ｈＰａで真空加圧して擬似モジュールを作成する。表面保護部材としては白板ガラス（厚さ３ｍｍ）を、裏面保護部材としてはフッ化ビニルポリマー（厚さ３８μｍ）を用いる。
【００３５】
表面保護部材／封止材層間の接着強度は、前記模擬モジュールにおける表面保護部材５と封止材シート１Ａ界面に、カッターナイフで剥離きっかけとして切り込みを入れ、封止材層と裏面保護部材を接着強度測定機のチャックに固定し、９０°の角度で接着強度を測定する。
接着強度測定機としては、ＯＲＩＥＮＴＥＣ製ＴＥＮＳＩＬＯＮ（ＲＴＣ−１２５０）を用いる。測定条件としては、１５ｍｍ幅の接着強度測定とし、剥離速度は３０ｍｍ／分とする。
【００３６】
裏面保護部材／封止材間の接着強度は、裏面保護部材６と封止材シート１Ｂ界面にカッターナイフで剥離きかっけとして切り込みを入れ、裏面保護部材６を接着強度測定機のチャックに固定し、９０°の角度で接着強度を測定した。接着強度測定機及び測定条件は、表面保護部材／封止材間の接着強度測定時と同様とする。
【００３７】
（製造方法）
太陽電池モジュール１０は、例えば、下記の方法で製造できる。ただし、太陽電池モジュール１０の製造方法は下記の方法には限定されない。
図３に示すように、裏面保護部材６、封止材シート１Ｂ、光電変換セル４、４、封止材シート１Ａ、表面保護部材５をこの順に積層して積層体１０Ａを得る。次いで、積層体１０Ａを真空状態で加熱加圧する真空ラミネートを行い、封止材シート１Ａ、１Ｂ内に光電変換セル４、４を埋没させ、封止材シート１Ａ、１Ｂの透明樹脂基材を架橋硬化させて接着一体化することで封止材層１１を形成させる。これにより、太陽電池モジュール１０が得られる。
【００３８】
［第２実施形態］
以下、本発明の太陽電池モジュールの他の実施形態である太陽電池モジュール２０について説明する。太陽電池モジュール２０において、太陽電池モジュール１０と同じ部分については同符号を付して説明を省略する。
太陽電池モジュール２０は、図４に示すように、光電変換セル４、４と、光電変換セル４、４を封止する封止材層１２と、封止材層１２の表面側を保護する表面保護部材５と、封止材層１２の裏面側を保護する裏面保護部材６とを有する。
太陽電池モジュール２０における封止材層１２は、光電変換セル４、４の両側に前述した封止材シート１Ａが積層され、光電変換セル４、４を封止している。すなわち、太陽電池モジュール２０は、太陽電池モジュール１０において封止材シート１Ｂの代わりに封止材シート１Ａを用いる以外は同じ構成を有する。
【００３９】
（製造方法）
太陽電池モジュール２０の製造方法としては、封止材シート１Ｂの代わりに封止材シート１Ａを用いる以外は、前記太陽電池モジュール１０の製造方法と同じ方法が使用できる。
図５に示すように、裏面保護部材６、封止材シート１Ａ、光電変換セル４、４、封止材シート１Ａ、表面保護部材５をこの順に積層して積層体１０Ａを得る。次いで、積層体１０Ａを真空状態で加熱加圧する真空ラミネートを行い、封止材シート１Ａ、１Ａ内に光電変換セル４、４を埋没させ、封止材シート１Ａ、１Ａの透明樹脂基材を架橋硬化させて接着一体化することで封止材層１２を形成させる。これにより、太陽電池モジュール２０が得られる。
【００４０】
本発明の太陽電池モジュールは、光電変換効率の点から、太陽電池モジュール１０のように、少なくとも光電変換セルの受光面側（表面側）に本発明の封止材シートが配置されていることが好ましい。また、太陽電池モジュール２０のように、光電変換セルの両側に本発明の封止材シートが配置されていてもよい。ただし、本発明の太陽電池モジュールは、太陽電池モジュール１０、２０のような形態には限定されない。例えば、封止材層と裏面保護部材の間に、封止材層を透過してきた光を反射する反射層を設け、光電変換セルの裏面側を封止する封止材シートのみを本発明の封止材シートとしてもよい。
【００４１】
以上説明した本発明の太陽電池モジュールは、封止材層に発光剤及び紫外線吸収剤が含まれることで、封止材層に入射してきた光を効率よく発電に利用することができ、かつその期間を延ばすことができる。特に、波長４００〜６００ｎｍの光を、より波長の長い波長５００〜１０００ｎｍの光に変換することのできる発光剤を使用することで、発光剤の寿命を縮める紫外線を吸収するとともに、４００ｎｍよりも波長の長い光は発電に利用することができ、より優れた光電変換効率を得ることができる。
【実施例】
【００４２】
以下、実施例を示して本発明を詳細に説明する。ただし、本発明は以下の記載によっては限定されない。
［実施例１］
透明樹脂基材であるエチレン−酢酸ビニル共重合体（商品名「スミテート」、酢酸ビニル単位含有率３０質量％、住友化学社製）の１００質量部に対し、発光剤としてローダミンＢを０．２質量部、紫外線吸収剤として２−ヒドロキシ−４−ｎ−オクチルオキシベンゾフェノンを１．０質量部配合し、さらに架橋剤として１，１−ジ（ｔ−ブチルパーオキシ）シクロヘキサンを０．３７５質量部、架橋助剤としてトリアリルイソシアヌレートを０．３７５質量部、シランカップリング剤としてγ−メタクリロキシプロピルトリメトキシシランを０．２５質量部、酸化防止剤としてビス（２，２，６，６−テトラメチル−４−ピペリジル）セバケートを０．２質量部、トリス（２，４−ジ−ｔ−ブチルフェニル）フォスファイトを０．１質量部配合して樹脂組成物を得た。該樹脂組成物を、Ｔダイ法によりシート状に成形し、厚さ０．４ｍｍの封止材シートＡを得た。
【００４３】
［実施例２］
紫外線吸収剤である２−ヒドロキシ−４−ｎ−オクチルオキシベンゾフェノンの添加量を０．５質量部に変更した以外は、実施例１と同様にして封止材シートＢを得た。
【００４４】
［実施例３］
紫外線吸収剤である２−ヒドロキシ−４−ｎ−オクチルオキシベンゾフェノンの添加量を０．２質量部に変更した以外は、実施例１と同様にして封止材シートＣを得た。
【００４５】
［比較例１］
紫外線吸収剤である２−ヒドロキシ−４−ｎ−オクチルオキシベンゾフェノンの添加量を０．１質量部に変更した以外は、実施例１と同様にして封止材シートＤを得た。
【００４６】
［比較例２］
紫外線吸収剤の２−ヒドロキシ−４−ｎ−オクチルオキシベンゾフェノンの添加量を１．５質量部に変更した以外は、実施例１と同様にして封止材シートＥを得た。
【００４７】
［比較例３］
紫外線吸収剤を添加していない以外は、実施例１と同様にして封止材シートＦを得た。
【００４８】
［光学特性の測定］
光学特性の測定のために、表面保護部材として使用される厚さ０．８ｍｍの板ガラスで実施例１から３及び比較例１、２で得られた封止材シートＡからＥを挟み込んで積層体とし、該積層体を１５０℃で１０分間真空ラミネートして圧着し擬似モジュールＡからＥを作成した。擬似モジュール３０の一例を模式的に図６に示す。
このようにして作成した擬似モジュールＡからＥについて、ＲＦ５３００ＰＣ分光光度計（島津製作所）により圧着直後（初期）とＵＶ照射試験後の発光強度の測定を行うことで発光強度の保持率を比較した。ＵＶ照射試験後は照射前に比べてどのくらい発光強度が低下したかを％で表し表１に示す。ＵＶ照射試験は紫外線フェードメーターＵ４８（スガ試験機）を用い１０日間照射した。
また成形直後の封止材シートＡからＥについて、Ｕ−４０００分光光度計（日立製作所製）により光の透過率を測定し、紫外線吸収剤無添加のＥＶＡとの透過率を比較した。
ＵＶ照射試験はＪＩＳ  Ｂ７７５１の基準に沿い、照度を５００±１００ｗ/ｍ２、波長３００-７００ｎｍの光を２５度、相対湿度６５±１０％の条件下行う事とした。結果を以下の表1に示す。
また、透過率は比較例３に示す封止材シートＦの４００ｎｍ-７００ｎｍの透過率の積分値を１００とし、他のサンプルの透過率と比較する事とした。
【００４９】
【表１】
2011238639.tif 000003
【００５０】
表１に示すように、封止材シートに発光剤に加えて０．２−１．０質量部の紫外線吸収剤を含ませることで、封止材シートの光線透過率を保ちながら発光剤の耐光性を向上させる事ができた。
比較例１に示す封止材シートＤでは、透過率は優れているものの、これを使用した擬似モジュールＤでは発光強度保持率の低下が著しかった。一方、比較例２に示す封止材シートＥでは透過率が低くなり、この封止材シートＤを太陽電池モジュールに使用した場合、発光剤の寿命を長く保てても光電変換効率が低下してしまうことが示された。
すなわち、本発明の封止材シートは、発光剤が分解されることなく長持ちするので、本発明の封止材シートを用いて太陽電池モジュールを作成すれば、高い光電変換効率を長い間保つことができる。
【符号の説明】
【００５１】
１Ａ  太陽電池モジュール用封止材シート
２  透明樹脂基材
３  発光剤
４  光電変換セル
５  表面保護部材
６  裏面保護部材
１０、２０  太陽電池モジュール
１０Ａ、２０Ａ  積層体
３０  擬似モジュール
【図１】
2011238639.tif 000004
【図２】
2011238639.tif 000005
【図３】
2011238639.tif 000006
【図４】
2011238639.tif 000007
【図５】
2011238639.tif 000008
【図６】
2011238639.tif 000009